【手続補正書】
【提出日】令和2年5月1日(2020.5.1)
【手続補正１】
【補正対象書類名】明細書
【補正対象項目名】００８４
【補正方法】変更
【補正の内容】
【００８４】
本開示全体で、範囲が提供されている。その範囲に包含されるそれぞれの別個の値も含まれると考える。さらに、明確に開示されている範囲に包含されるそれぞれの別個の値によって作られ得る範囲も等しく想定される。
以下、本発明の好ましい実施形態を項分け記載する。
実施形態１
炭化水素クラッキングのための熱生成触媒を製造する方法であって、前記方法は、
Ｓｉ／Ａｌモル比が１５以上の少なくとも１つのモルデナイト骨格が反転した（ＭＦＩ）ゼオライト触媒を提供することと；
少なくとも１つの金属酸化物前駆体を提供することと；
前記ＭＦＩゼオライト触媒の微細構造の中に前記少なくとも１つの金属酸化物前駆体を分散させることと；
前記ＭＦＩゼオライト触媒の前記微細構造の中に分散した前記少なくとも１つの金属酸化物前駆体を用い、前記熱生成触媒を焼成し、系中で少なくとも１つの金属酸化物を作成することとを含み、
前記ＭＦＩゼオライト触媒と前記金属酸化物との比率が、重量基準で５０：５０〜９５：５の範囲である、方法。
実施形態２
湿式含浸、沈殿、電解堆積、堆積−沈殿、化学蒸着および火炎式噴霧熱分解のうち少なくとも１つによって前記ＭＦＩゼオライト触媒の前記微細構造の中に前記少なくとも１つの金属酸化物前駆体が分散している、実施形態１に記載の方法。
実施形態３
前記少なくとも１つの金属酸化物が、鉄、銅、亜鉛、クロム、モリブデン、バナジウム、セリウム、マンガン、ビスマス、銀、コバルト、バナジウム、ジルコニウム、タングステン、マグネシウム、およびこれらの組み合わせの酸化物のうち少なくとも１つである、実施形態１に記載の方法。
実施形態４
前記少なくとも１つの金属酸化物が、酸化銅を含む、実施形態３に記載の方法。
実施形態５
前記金属酸化物前駆体が、硝酸金属塩の水和物である、実施形態１に記載の方法。
実施形態６
前記金属酸化物前駆体が、硝酸銅三水和物（Ｃｕ（ＮＯ３）２・３Ｈ２Ｏ）、硝酸コバルト（ＩＩ）六水和物（Ｃｏ（ＮＯ３）２・６Ｈ２Ｏ）または硝酸クロム（ＩＩＩ）九水和物（Ｃｒ（ＮＯ３）３・９Ｈ２Ｏ）である、実施形態５に記載の方法。
実施形態７
前記ＭＦＩゼオライト触媒の前記微細構造の中に前記金属酸化物前駆体を分散させることが、前記金属酸化物前駆体を水に溶解することと、前記ＭＦＩゼオライトに滴下することとを含む、実施形態５に記載の方法。
実施形態８
前記少なくとも１つの金属酸化物が、前記ＭＦＩゼオライト触媒の前記微細構造に化学結合している、実施形態１に記載の方法。
実施形態９
前記ＭＦＩゼオライト触媒が、平均粒径が５〜８５０ナノメートルである粉砕したＺＳＭ−５触媒である、実施形態７に記載の方法。
実施形態１０
前記ＺＳＭ−５触媒が、Ｈ−ＺＳＭ−５触媒である、実施形態９に記載の方法。
実施形態１１
前記金属酸化物前駆体を系中で金属酸化物に変換するのに十分な時間、空気中、４００℃〜８００℃で前記熱生成触媒の焼成を行う、実施形態１に記載の方法。
実施形態１２
前記熱生成触媒が、さらに促進剤を含む、実施形態１に記載の方法。
実施形態１３
前記促進剤が、アルカリ金属、アルカリ土類金属、希土類金属、遷移金属、リン、およびこれらの組み合わせのうち少なくとも１つである、実施形態１２に記載の方法。
実施形態１４
炭化水素クラッキングプロセスにおいて熱生成触媒を使用する方法であって、前記方法は、
触媒床反応器を提供することを含み、前記触媒床反応器が、前記触媒床反応器に配置された前記熱生成触媒の触媒床を含み、
前記熱生成触媒は、
Ｓｉ／Ａｌモル比が１５以上の少なくとも１つのモルデナイト骨格が反転した（ＭＦＩ）ゼオライト触媒と；
前記ＭＦＩゼオライト触媒の微細構造の中に分散した少なくとも１つの金属酸化物とを含み、
前記触媒床反応器に炭化水素原料を導入することと；
前記炭化水素原料をクラッキングし、クラッキング生成物を生成することとを含む、方法。
実施形態１５
前記触媒床反応器が、流動床反応器または固定床反応器を含む、実施形態１４に記載の方法。
実施形態１６
前記触媒床反応器が、固定床反応器であり、前記熱生成触媒の前記触媒床が、ＭＦＩゼオライト触媒の層の前に配置された前記熱生成触媒の層、ＭＦＩゼオライト触媒の層の後に配置された熱生成触媒の層、またはＭＦＩゼオライト触媒の少なくとも２つの層の間に配置された熱生成触媒の少なくとも１つの層を含む、実施形態１５に記載の方法。
実施形態１７
前記少なくとも１つの金属酸化物が、前記ＭＦＩゼオライト触媒の前記微細構造に化学結合している、実施形態１４に記載の方法。
実施形態１８
前記熱生成触媒が、さらに促進剤を含む、実施形態１４に記載の方法。
実施形態１９
前記促進剤が、アルカリ金属、アルカリ土類金属、希土類金属、遷移金属、リン、およびこれらの組み合わせのうち少なくとも１つである、実施形態１８に記載の方法。
実施形態２０
前記ＭＦＩゼオライト触媒が、ＺＳＭ−５触媒である、実施形態１４に記載の方法。
【手続補正２】
【補正対象書類名】特許請求の範囲
【補正対象項目名】全文
【補正方法】変更
【補正の内容】
【特許請求の範囲】
【請求項１】
炭化水素クラッキングのための熱生成触媒を製造する方法であって、前記方法は、
Ｓｉ／Ａｌモル比が１５以上の少なくとも１つのモルデナイト骨格が反転した（ＭＦＩ）ゼオライト触媒を提供することと；
硝酸金属塩の水和物である、少なくとも１つの金属酸化物前駆体を提供することと；
前記ＭＦＩゼオライト触媒の微細構造の中に前記少なくとも１つの金属酸化物前駆体を分散させることであって、前記金属酸化物前駆体を水に溶解させて、酸性混合物を生成することと、前記酸性混合物を前記ＭＦＩゼオライトに滴下することとを含む、前記ＭＦＩゼオライト触媒の前記微細構造の中に前記金属酸化物前駆体を分散させることと；
前記ＭＦＩゼオライト触媒の前記微細構造の中に分散した前記少なくとも１つの金属酸化物前駆体を用い、前記熱生成触媒を焼成し、系中で少なくとも１つの金属酸化物を作成することと；
を含み、
前記ＭＦＩゼオライト触媒と前記金属酸化物との比率が、重量基準で７０：３０〜８５：１５の範囲である、方法。
【請求項２】
湿式含浸、沈殿、電解堆積、堆積−沈殿、化学蒸着および火炎式噴霧熱分解のうち少なくとも１つによって前記ＭＦＩゼオライト触媒の前記微細構造の中に前記少なくとも１つの金属酸化物前駆体が分散している、請求項１に記載の方法。
【請求項３】
前記少なくとも１つの金属酸化物が、鉄、銅、亜鉛、クロム、モリブデン、バナジウム、セリウム、マンガン、ビスマス、銀、コバルト、ジルコニウム、タングステン、マグネシウム、およびこれらの組み合わせの酸化物のうち少なくとも１つである、請求項１に記載の方法。
【請求項４】
前記少なくとも１つの金属酸化物が、酸化銅を含む、請求項３に記載の方法。
【請求項５】
前記金属酸化物前駆体が、硝酸銅三水和物（Ｃｕ（ＮＯ３）２・３Ｈ２Ｏ）、硝酸コバルト（ＩＩ）六水和物（Ｃｏ（ＮＯ３）２・６Ｈ２Ｏ）または硝酸クロム（ＩＩＩ）九水和物（Ｃｒ（ＮＯ３）３・９Ｈ２Ｏ）である、請求項１に記載の方法。
【請求項６】
前記少なくとも１つの金属酸化物が、前記ＭＦＩゼオライト触媒の前記微細構造に化学結合している、請求項１に記載の方法。
【請求項７】
前記ＭＦＩゼオライト触媒が、平均粒径が５〜８５０ナノメートルである粉砕したＺＳＭ−５触媒である、請求項１に記載の方法。
【請求項８】
前記ＺＳＭ−５触媒が、Ｈ−ＺＳＭ−５触媒である、請求項７に記載の方法。
【請求項９】
前記熱生成触媒が、さらに促進剤を含み、前記促進剤が、アルカリ金属、アルカリ土類金属、希土類金属、遷移金属、リン、およびこれらの組み合わせのうち少なくとも１つである、請求項１に記載の方法。
【請求項１０】
炭化水素クラッキングプロセスにおいて熱生成触媒を使用する方法であって、前記方法は、
触媒床反応器を提供することであって、
前記触媒床反応器が、前記触媒床反応器に配置された前記熱生成触媒の触媒床を含み、
前記熱生成触媒は、
Ｓｉ／Ａｌモル比が１５以上の少なくとも１つのモルデナイト骨格が反転した（ＭＦＩ）ゼオライト触媒と、
前記ＭＦＩゼオライト触媒の微細構造の中に分散した少なくとも１つの金属酸化物と、
を含み、
前記ＭＦＩゼオライト触媒と前記金属酸化物との比率が、重量基準で７０：３０〜８５：１５の範囲である、触媒床反応器を提供することと；
前記触媒床反応器に炭化水素原料を導入することと；
前記炭化水素原料をクラッキングし、クラッキング生成物を生成することと；
を含む、方法。
【請求項１１】
前記触媒床反応器が、流動床反応器または固定床反応器を含む、請求項１０に記載の方法。
【請求項１２】
前記触媒床反応器が、固定床反応器であり、前記熱生成触媒の前記触媒床が、前記触媒床を通る流動方向に基づいてＭＦＩゼオライト触媒の層の前に配置された前記熱生成触媒の層、前記触媒床を通る流動方向に基づいてＭＦＩゼオライト触媒の層の後に配置された熱生成触媒の層、または前記触媒床を通る流動方向に基づいてＭＦＩゼオライト触媒の少なくとも２つの層の間に配置された熱生成触媒の少なくとも１つの層を含む、請求項１１に記載の方法。
【請求項１３】
前記少なくとも１つの金属酸化物が、前記ＭＦＩゼオライト触媒の前記微細構造に化学結合している、請求項１０に記載の方法。
【請求項１４】
前記熱生成触媒が、さらに促進剤を含み、前記促進剤が、アルカリ金属、アルカリ土類金属、希土類金属、遷移金属、リン、およびこれらの組み合わせのうち少なくとも１つである、請求項１０に記載の方法。
【請求項１５】
前記ＭＦＩゼオライト触媒が、ＺＳＭ−５触媒である、請求項１０に記載の方法。